(57)【要約】【課題】  可視光源下で光沢模様の色彩が限定されず、赤外領域内の異なる波長で、光沢模様内の異なる領域が、それぞれ視認可能となる光沢模様を有する形成体を提供することを目的とする。【解決手段】  基材上における少なくとも一部に、第一の干渉薄膜を有する第一の画像部と、第二の干渉薄膜を有する第二の画像部から成る光沢模様を有し、第一の干渉薄膜と第二の干渉薄膜は、同じ材料であり、かつ、各干渉薄膜の厚みと屈折率の積の比率が、１：１．２〜２．５であり、比率が異なることで、各画像部の赤外波長域での干渉光の波長が異なり、二つの異なる赤外波長域では、二つの干渉薄膜の一方が最大反射率となり、他方が最小反射率となることで、反射率の差によりどちらか一方の画像部が視認されることを特徴とする光沢模様形成体である。【選択図】  図１６
2016034698.tif 000002
【特許請求の範囲】
【請求項１】
基材上における少なくとも一部に、第一の画像部及び第二の画像部から成る光沢模様を有し、
前記第一の画像部は、第一の干渉薄膜を有し、
前記第二の画像部は、第二の干渉薄膜を有し、
前記第一の干渉薄膜と前記第二の干渉薄膜は、同じ材料であり、かつ、各干渉薄膜の厚みと屈折率の積の比率が、１：１．２〜２．５であり、
前記比率が異なることで、前記各画像部の赤外波長域での干渉光の波長が異なり、二つの異なる赤外波長域において、前記二つの干渉薄膜の一方が最大反射率となり、他方が最小反射率となることで、反射率の差によりどちらか一方の画像部が視認されることを特徴とする光沢模様形成体。
【請求項２】
前記基材上に、基盤層が積層されて成ることを特徴とする請求項１記載の光沢模様形成体。
【請求項３】
前記第一の画像部及び前記第二の画像部は、可視光源下において略等色に形成されたことを特徴とする請求項２記載の光沢模様形成体。
【発明の詳細な説明】
【技術分野】
【０００１】
本発明は、銀行券、旅券、有価証券、商品タグ及び各種証明書等の貴重印刷物に偽造及び複製の防止用として施す秘匿情報を有する形成体に関するものである。
【背景技術】
【０００２】
近年のスキャナ、プリンタ、カラーコピー等のデジタル機器の発展により、貴重印刷物の精巧な複製物を容易に作製することが可能となっている。その対策の一つとして、従来から、デジタル機器での再現を不可能とした、観察角度の変化により色彩が変化するパールインキ、透明インキ等の光沢インキを用いる方法が多く試みられている。光沢印刷物は、観察角度の変化による、肉眼での簡易な真偽判別を可能とするが、暗所のように光源を有しない環境下では、その効果が生じない。そこで、可視光源とは異なる観察条件下で、真偽判別を可能とする光沢印刷物が求められている。
【０００３】
可視光源下とは異なる観察条件下で、真偽判別可能な光沢印刷物として、特許文献１には、画像部と、その周囲に形成した背景部から成るパール印刷模様において、画像部を、パール顔料と、赤外反射特性を有する着色顔料を含有したパールインキで形成し、背景部を、一方の領域と同じパール顔料と、一方の領域とは赤外領域での反射率が３０％程度異なる赤外吸収特性を有する着色顔料を含有したパールインキで形成した印刷物が開示されている（例えば、特許文献１参照）。
【０００４】
作製した印刷物は、可視光源下で傾けると、一つのパール印刷模様として視認されるが、赤外線ビューアや、赤外線スキャナ等を用いて赤外領域で観察した場合、画像部と背景部の赤外反射率の差により、画像部又は背景部がそれぞれ視認可能となる。よって、可視光源下に加え、赤外領域においても、赤外反射率の差に起因した二つの観察方法により真偽判別を行うことが可能となる。
【先行技術文献】
【特許文献】
【０００５】
【特許文献１】特開２００４−１８８８０８号公報
【発明の概要】
【発明が解決しようとする課題】
【０００６】
特許文献１により、赤外領域で、画像部又は背景部がそれぞれ視認可能となる光沢模様を有する印刷物を形成することが可能となった。しかしながら、特許文献１では、パールインキに含有する、赤外特性を有する着色インキを、カーボンブラック、クロモファイン等の黒色材料としている。よって、得られる印刷物は、可視光源下において暗色に限定されるという問題がある。
【０００７】
そこで、本発明は、可視光源下で光沢模様の色彩が限定されず、赤外領域内の異なる波長で、光沢模様内の異なる領域が、それぞれ視認可能となる光沢模様を有する形成体を提供することを目的とする。
【課題を解決するための手段】
【０００８】
前述の目的を達成するために、本発明の光沢模様形成体は、基材上における少なくとも一部に、第一の画像部及び第二の画像部から成る光沢模様を有し、第一の画像部は、第一の干渉薄膜を有し、第二の画像部は、第二の干渉薄膜を有し、第一の干渉薄膜と第二の干渉薄膜は、同じ材料であり、かつ、各干渉薄膜の厚みと屈折率の積の比率が、１：１．２〜２．５であり、比率が異なることで、各画像部の赤外波長域での干渉光の波長が異なり、二つの異なる赤外波長域において、二つの干渉薄膜の一方が最大反射率となり、他方が最小反射率となることで、反射率の差によりどちらか一方の画像部が視認されることを特徴とする。
【０００９】
また、本発明の光沢模様形成体は、基材上に、基盤層が積層されて成ることを特徴とする。
【００１０】
さらに、本発明の光沢模様形成体における第一の画像部及び第二の画像部は、可視光源下において略等色に形成されたことを特徴とする。
【発明の効果】
【００１１】
本発明の印刷物は、光沢模様を形成する干渉薄膜の厚みを異ならせることで、ペア印刷物と同様の効果を奏する印刷物を形成可能となる。よって、赤外特性を有する黒色材料を用いなくとも、ペア印刷物と同様の効果を付与することが可能となり、色彩に限定のない光輝性ペア印刷物を作製することが可能となる。
【図面の簡単な説明】
【００１２】
【図１】光沢模様形成体（Ｓ）の一実施例を示す平面図。
【図２】光沢模様（２）を説明する平面図。
【図３】第一の画像部（３）及び第二の画像部（４）の構成を示す平面図。
【図４】要素の一例を示す図。
【図５】第一の画像部（３）と第二の画像部（４）のインキ膜厚の差を示す断面図。
【図６】第一の画像部（３）と第二の画像部（４）の面積率の差を示す模式図。
【図７】インキの膜厚差による、第一の画像部（３）と第二の画像部（４）の区分けを示す模式図。
【図８】第一の画像部（３）と第二の画像部（４）の面積率の差による区分けを示す模式図。
【図９】隙間なく配置された第一の要素（３ａ）及び第二の要素（４ａ）を示す平面図。
【図１０】第一の要素（３ａ）と第二の要素（４ａ）の他の配置を示す模式図。
【図１１】微細要素（３ｂ）の構成を示す平面図。
【図１２】第一の要素（３ａ）と第二の要素（４ａ）の他の形状を示す平面図。
【図１３】形成体（Ｓ）の視認状態を説明する模式図。
【図１４】下地印刷を有する光沢模様（２）を示す模式図。
【図１５】光沢模様（２）の他の構成を説明する平面図。
【図１６】模様部（３’）とカモフラージュ部（４’）の配置の一例を示す。
【図１７】模様部（３’）とカモフラージュ部（４’）を面積率により区分けした印刷画像（２’）を示す模式図。
【図１８】面積率の差を示す模式図。
【図１９】媒体（Ｓ’）の視認状態を説明する模式図。
【図２０】光沢模様（２）の他の構成を説明する平面図。
【発明を実施するための形態】
【００１３】
本発明の実施形態について図面を用いて説明する。しかしながら、本発明は、以下に述べる実施するための形態に限定されるものではなく、特許請求の範囲の記載における技術的思想の範囲内であれば、その他色々な形態が実施可能である。
【００１４】
図１は、本発明における光沢模様形成体（以下、「形成体」という。）（Ｓ）の一実施例を示す平面図である。
【００１５】
形成体（Ｓ）は、例えば、紙幣、証券、パスポート、身分証明書等の貴重印刷物であり、基材（１）上における少なくとも一部の領域（Ｚ）内に、観察角度の変化により、色調が変化する材料で形成された光沢模様（２）を有している。光沢模様（２）は、可視光源下では一つの画像として視認されるが、赤外波長域で視認可能となる秘匿情報を有している。
【００１６】
基材（１）は、上質紙、コート紙、プラスティック、金属等、特に限定はされないが、平滑性の低い方が望ましく、具体的にはベック平滑度で１００秒未満であることが望ましい。平滑度の高い基材（１）を使用した場合、基材（１）を形成する材料によっては、基材（１）自身の光沢により、角度変化に伴う光沢模様（２）の色調変化が明瞭に視認できない可能性があり、注意が必要である。
【００１７】
図２は、光沢模様（２）を説明する模式図であり、図２（ａ）は光沢模様（２）の平面図である。光沢模様（２）は、文字、数字、模様等の有意味情報を表しており、図２では、「ＡＢＣ」の文字を表している。光沢模様（２）は、同じ材料であるが、厚みの異なる干渉薄膜で形成されることで、図２（ｂ）に示す第一の画像部（３）と、図２（ｃ）に示す第二の画像部（４）に区分けされる。
【００１８】
なお、第一の画像部（３）及び第二の画像部（４）の色については、基材と異なる色であれば、特に限定は無いが、以下、第一の画像部（３）及び第二の画像部（４）を、可視光源下において、略等色で形成した場合として説明する。
【００１９】
原理については詳細に後述するが、厚みが異なる干渉薄膜により形成することで、可視光源下では一つの画像として視認される光沢模様（２）が、赤外波長域の所定の波長域では、第一の画像部（３）又は第二の画像部（４）の一方のみが視認可能となり、赤外波長域の、前述した所定の波長とは異なる所定の波長域では、第一の画像部（３）又は第二の画像部（４）の他方のみが視認可能となる。
【００２０】
次に、第一の画像部（３）と第二の画像部（４）のそれぞれの構成について説明する。第一の画像部（３）と第二の画像部（４）は、干渉薄膜そのものを基材（１）上に層状に形成するか、又は、干渉薄膜を有するパール顔料を含有したインキを基材（１）上に印刷することで形成する方法の二通りがあるが、まず、第一の画像部（３）と第二の画像部（４）は、干渉薄膜そのものを基材（１）上に層状に形成したとして説明する。
【００２１】
図３は、第一の画像部（３）及び第二の画像部（４）の構成を示す平面図である。図３（ａ１）に示す第一の画像部（３）は、光沢模様（２）を異なる厚みの干渉薄膜により形成した場合の、一方の厚みの干渉薄膜により形成した印刷部であり、図３（ａ１）では、光沢模様（２）である文字「ＡＢＣ」のうち、文字「ＡＣ」のみを表している。
【００２２】
図３（ａ２）の拡大図に示すように、第一の画像部（３）は、第一の要素（３ａ）が一定のピッチで万線状に配置されてなるか、又は、図３（ａ３）の拡大図に示すように、第一の要素（３ａ）が一定のピッチでマトリックス状に配置されてなる。
【００２３】
本発明では、第一の要素（３ａ）及び後述する第二の要素（４ａ）は、それぞれが画線、点、画素の少なくとも一つ又はそれぞれの組合せである。図４は、各要素（３ａ、４ａ）の形状を示す図であり、一例として第一の要素（３ａ）を示す平面図である。
【００２４】
画線とは、図４（ａ）、図４（ｂ）、図４（ｃ）及び図４（ｄ）に示すような、直線、破線、波線又は破線状の波線のことである。点とは、網目スクリーン、コンタクトスクリーン等により、印刷物上に構成された点である。点及び後述する画素は、直線状又は波線状に複数配置されて、点群又は画素群を形成する。
【００２５】
点群又は画線群と成ることで画線状に構成された第一の要素（３ａ）が、万線状に配置されることで、図３（ａ）に示す第一の画像部（３）となる。点形状は、円形ドットに限定されるものではなく、ランダムドットや本出願人が先に出願した特開平１１−２６８２２８号公報で提案している特殊網点生成法を用いて意匠性を加味した入力画像を網点(ハーフトーンスクリーン)から成る、連続階調網点に変換した自由度のある特殊網点形状を用いても良い。
【００２６】
画素とは、図形、文字等の二次元画像を縦横の線で分割した、その最小単位のことである。画素形状は、図４（ｅ）、図４（ｆ）、図４（ｇ）、図４（ｈ）、図４（ｉ）及び図４（ｊ）に示すような、円形状、楕円形状、多角形状、文字形状のことである。図４（ｈ）に示した文字形状は、一般的に微小文字又は特殊網点と呼ばれるが、本発明では画素とする。さらに、図４（ｉ）及び図４（ｊ）に示すように、要素は、画線、点及び画素をそれぞれ組み合わせても良い。なお、本実施形態については第一の要素（３ａ）及び第二の要素（４ａ）を、図４（ａ）に示す直線状の画線として説明する。
【００２７】
図５に示すように、第一の画像部（３）及び後述する第二の画像部（４）は、各画像部を形成する要素が、第一の方向（Ｖ）に第一のピッチ（ｄ１）で複数配置される。
【００２８】
第一の要素（３ａ）及び第二の要素（４ａ）を配置する、第一のピッチ（ｄ１）及び第二のピッチ（ｄ２）は、印刷方式、用いる基材（１）、要素幅（Ｗ３）を考慮し、それぞれ１００〜３０００μｍの範囲内で適宜設定される。
【００２９】
本発明は、第一の画像部（３）と第二の画像部（４）の赤外反射特性が異なることで、赤外波長域では一方のみを視認可能としている。第一の要素（３ａ）と第二の要素（４ａ）が同じ画線幅とし、第一のピッチ（ｄ１）及び第二のピッチ（ｄ２）が３０００μｍを超える場合には、ピッチが小さい場合と比べ、基材（１）が多く露出することで、第一の画像部（３）又は第二の画像部（４）の視認性が低下し、好ましくない。
【００３０】
また、第一の要素（３ａ）及び第二の要素（４ａ）を配置する、第一のピッチ（ｄ１）及び第二のピッチ（ｄ２）を１００μｍ未満とした場合は、図５に示すように、複数配置された第一の要素（３ａ）及び第二の要素（４ａ）はそれぞれ隙間なく配置されることから、可視光源下において肉眼では、第一の画像部（３）及び第二の画像部（４）はいずれもベタ領域として視認される。
【００３１】
隙間なく配置された際、赤外波長域では、第一の画像部（３）及び第二の画像部（４）の視認性は向上することから、好ましい。
【００３２】
なお、図５では、第一のピッチ（ｄ１）及び第二のピッチ（ｄ２）をいずれも一定ピッチで図示しているが、前述した範囲内であれば、一部異なるピッチとすることも可能である。
【００３３】
さらには、前述した範囲内であれば、図６（ａ）に示すように、第一の要素（３ａ）と第二の要素（４ａ）を異なるピッチとしたり、図６（ｂ）に示すように、配置するピッチは同じだが、複数の第一の要素（３ａ）と複数の第二の要素（４ａ）を第一の方向（Ｖ１）にずらして配置したりすることも可能である。
【００３４】
各要素（３ａ、３ｂ）を画線とした場合、第一の要素（３ａ）の画線幅（Ｗ３）と、第二の要素（４ａ）の画線幅（Ｗ４）は、それぞれ２０〜２０００μｍの範囲内で適宜設定することが可能である。
【００３５】
各要素（３ａ、４ａ）の画線幅（Ｗ３、Ｗ４）が、２０μｍ未満の場合は、各要素（３ａ、４ａ）を形成する材料によっては、可視光下及び赤外波長域のいずれの観察条件下においても、光沢模様（２）の視認性が悪くなり、好ましくない。
【００３６】
また、各要素（３ａ、４ａ）の画線幅（Ｗ３、Ｗ４）が、２０００μｍを超える場合は、各要素（３ａ、４ａ）を形成する材料の色によっては第一の要素（３ａ）と第二の要素（４ａ）の厚みの差に起因した色彩の差が、肉眼で視認可能となり、好ましくない。
【００３７】
次に、各要素（３ａ、３ｂ）を形成する材料について説明する。図７は、各要素（３ａ、３ｂ）を説明する模式図であり、図７（ａ）は、図３（ａ２）に示す、第一の要素（３ａ）のＡ−Ａ’断面図であり、図７（ｂ）は、図３（ｂ２）に示す、第二の要素（４ａ）のＢ−Ｂ’断面図である。
【００３８】
図７（ａ）に示す第一の要素（３ａ）は、第一の干渉薄膜（Ｐ１）から成り、図７（ｂ）に示す第二の要素（４ａ）は、第二の干渉薄膜（Ｐ２）から成る。各干渉薄膜（Ｐ１、Ｐ２）は、干渉光により色相が変化する特性、いわゆるカラーフリップフロップ性を有する薄膜であり、酸化チタン、酸化鉄、酸化クロム、酸化コバルト、酸化錫等の金属酸化物である。
【００３９】
第一の干渉薄膜（Ｐ１）と第二の干渉薄膜（Ｐ１）は、同じ材料であるが厚みが異なる。例えば、図７においては、図７（ａ）に示す第一の要素（３ａ）の厚み（ｈ１）よりも、図７（ｂ）に示す第二の要素（４ａ）の厚み（ｈ１）が厚い。本発明では、第一の画像部（３）を形成する第一の要素（３ａ）と、第二の画像部（４）を形成する第二の要素（４ａ）が同じ材料であるが、厚みの差に起因して赤外反射特性が異なることで、赤外波長域において一方のみが視認可能となる。
【００４０】
図８は、第一の干渉薄膜（Ｐ１）と第二の干渉薄膜（Ｐ２）の反射光スペクトルを示すグラフであり、縦軸を反射率（％）とし、横軸を波長（ｎｍ）としている。
【００４１】
第一の画像部（３）を形成する第一の干渉薄膜（Ｐ１）と、第二の画像部（４）を形成する第二の干渉薄膜（Ｐ２）は、いずれも機能性材料を含有していないが、厚み（ｄ１、ｄ２）が異なることで、メタメリックペア印刷物と同様に、二つの画像部の赤外波長域における反射特性を異ならせることを特徴としている。
【００４２】
各干渉薄膜（Ｐ１、Ｐ２）の厚み（ｄ１、ｄ２）が変化することで、薄膜干渉の原理から、反射する波長が変化する。薄膜干渉の原理とは、干渉色が変化する際には、赤外波長域の反射率も同時に変化するというものであり、次の式１のように表される。
【００４３】
（式１）
2016034698.tif 000003
【００４４】
式１において、薄膜の屈折率をｎ、薄膜の厚みをｄ、光の入射角をθ、光の波長をλとした場合、反射率が最大（以下、反射率が最大となることを、「最大反射率」という。）となる波長λは、次の式１のように表される。なお、本発明では、薄膜の屈折率ｎは、干渉薄膜の屈折率とし、薄膜の厚みｄは、干渉薄膜の厚みとする。
【００４５】
式１において、ｍは正の整数（図８において、０は右から一番目のピーク、１は右から二番目のピーク、２は右から三番目のピーク、・・・・ｍは右からｍ＋１番目のピーク）である。
【００４６】
また、反射率が最小（以下、反射率が最小となることを、「最小反射率」という。）となる波長は、次の式２のように表される。
【００４７】
（式２）
2016034698.tif 000004
【００４８】
図９は、一例として、屈折率（ｎ）が１．３３、厚み（ｄ）が５００ｎｍの干渉薄膜の入射角４５度における反射スペクトルを示した図である。なお、本発明の屈折率は、アッベ式屈折率計を用いて測定した値である。
【００４９】
入射角とは、干渉薄膜に対して、光がどのように入射されるかを示す角度のことであり、平行となる０度又は垂直となる９０度以外で干渉薄膜が反射する角度であれば、任意の角度として良い。
【００５０】
例えば、光が干渉薄膜に対して４５度で入射するとき、最大反射率の波長は、式１から算出すると、干渉薄膜の厚みと屈折率の積が、図９（ｂ）に示す、０．８倍、図９（ｄ）に示す１．３３倍及び図９（ｆ）に示す４倍となる。また、光が干渉薄膜に対して４５度に入射するとき、最小反射率の波長は、式２から算出すると、干渉薄膜の厚みと屈折率の積が、図９（ａ）に示す、０．６６倍、図９（ｃ）に示す１倍及び図９（ｅ）に示す２倍となる。このうち、赤外波長域は、図９（Ｖ）に示す、８００〜２０００ｎｍの波長域である。赤外カメラで観察した際に、赤外波長域の反射率が高いと白く視認され、赤外波長域の反射率が低いと黒く視認される。
【００５１】
干渉薄膜の最大反射率又は最小反射率となる波長λは、干渉薄膜の厚みと屈折率の積により決定する。しかしながら、本発明において、第一の画像部（３）を形成する第一の干渉薄膜（Ｐ１）と第二の画像部（４）を形成する第二の干渉薄膜（Ｐ２）は同じ材料であることから、屈折率は等しくなる。同じ材料の干渉薄膜では、式１及び式２において、干渉薄膜の厚み以外は固定の数値となる。よって、干渉薄膜の厚みを異ならせることで、最大反射率の波長λを変化させることが可能となる。
【００５２】
前述のとおり、赤外カメラで観察した際に、赤外波長域の反射率が高いと白く視認され、赤外波長域の反射率が低いと黒く視認されることから、図９に示す干渉薄膜から成る印刷物を赤外カメラで観察した場合、図９（ｅ）では黒く視認され、図９（ｆ）では白く視認される。
【００５３】
第一の画像部（３）を形成する第一の干渉薄膜（Ｐ１）を図９に示す干渉薄膜とし、第一の画像部（３）と第二の画像部（４）をペア印刷物とする場合、第二の画像部（４）を形成する干渉薄膜は、図９（ｅ）では白く視認され、図９（ｆ）では黒く視認される必要がある。つまり、図９（ｅ）が最大反射率となり、図９（ｆ）が最小反射率となる必要がある。
【００５４】
よって、第一の画像部（３）と第二の画像部（４）を、図９（Ｖ）に示す赤外波長域において、一方が、最大反射率となるときに、他方が最小反射率となり、また、一方が、最小反射率となるときに、他方が最大反射率となる厚みの干渉薄膜により形成することで、赤外波長域において、明暗（白黒）が反転した、ペア印刷物と同様に視認することが、可能となる。
【００５５】
同じ材料から成る第一の干渉薄膜（Ｐ１）と第二の干渉薄膜（Ｐ２）が、８００〜２０００ｎｍの赤外波長域で明暗の反転する厚み（ｄ１、ｄ２）の組み合わせを計算すると、前述した式１及び式２と、以下の式３及び式４のようになる。
【００５６】
まず、式１を用いて、第一の干渉薄膜（Ｐ１）が最大反射率となる波長λを求める。図９を用いて前述したように、第一の干渉薄膜（Ｐ１）は、屈折率が１．３３であることから、式１の屈折率ｎは１．３３とした。また、厚みｄは４００ｎｍとした。また、最大反射率となる波長λを求めることから、例えば、最大反射率を示す右から一番目のピーク（ｆ）と仮定し、ｍを０としたところ、最大反射率となるときの波長λは１５０４ｎｍとなった。つまり、第一の干渉薄膜（Ｐ１）が、厚み（ｄ１）４００ｎｍで形成された場合、最大反射率となる波長λは１５０４ｎｍとなる。
【００５７】
次に、厚み（ｄ１）が４００ｎｍの場合の第一の干渉薄膜（Ｐ１）が最小反射率となるときの波長λを、式２を用いて求める。式１と同様に、屈折率ｎを１．３３とし、厚みｄを４００ｎｍとした。また、最小反射率となるときの波長λを求めることから、例えば、最小反射率を示す右から二番目のピーク（ｅ）と仮定し、ｍを１としたところ、最小反射率となるときの波長λは７５２ｎｍとなった。つまり、第一の干渉薄膜（Ｐ１）が、厚み（ｄ１）が４００ｎｍで形成された場合、最小反射率となる波長λは７５２ｎｍとなる。
【００５８】
式１及び式２から、第一の干渉薄膜（Ｐ１）の厚み（ｄ１）が４００ｎｍのとき、最大反射率となる波長λは１５０４ｎｍとなり、最小反射率となる波長λは７５２ｎｍとなる。次に、第一の干渉薄膜（Ｐ１）と第二の干渉薄膜（Ｐ２）が赤外波長域で明暗（白黒）が反転した、ペア印刷物と同様に視認される、第二の干渉薄膜（Ｐ２）の厚み（ｄ２）を求める。
【００５９】
具体的には、第一の干渉薄膜（Ｐ１）の最大反射率となる波長λ１５０４ｎｍのときに、第二の干渉薄膜（Ｐ２）が最小反射率となり、第一の干渉薄膜（Ｐ１）の最小反射率となる波長λ７５２ｎｍのときに、第二の干渉薄膜（Ｐ２）が最大反射率となる必要がある。よって、第二の干渉薄膜（Ｐ２）の厚み（ｄ２）がどれくらいの厚みのときに、前述の最大反射率と最小反射率の関係となるのかを求める。
【００６０】
まず、前述した式１を用いて、第二の干渉薄膜（Ｐ２）の仮の厚み（ｄ２’）を算出する。ここで、仮の厚み（ｄ２’）を算出する理由としては、ペア印刷物と同様に視認されるためには、第一の干渉薄膜（Ｐ１）の最大反射率となる波長のときに、第二の干渉薄膜（Ｐ２）が最小反射率となり、第一の干渉薄膜（Ｐ１）の最小反射率となる波長のときに、第二の干渉薄膜（Ｐ２）が最大反射率となる必要がある。
【００６１】
式１では、第一の干渉薄膜（Ｐ１）の最大反射率となる波長のときに、第二の干渉薄膜（Ｐ２）が最小反射率となる厚み（ｄ２）を求めることはできても、その厚み（ｄ２）が、第一の干渉薄膜（Ｐ１）の最小反射率となる波長のときに、第二の干渉薄膜（Ｐ２）が最大反射率となるためには、式２の条件も満たす必要があり、それを満たしているか否かは、式１を用いて、第二の干渉薄膜（Ｐ２）の仮の厚み（ｄ２’）を算出したのち、その仮の厚み（ｄ２’）を式２に代入し、条件を満たしたときに初めて第二の干渉薄膜（Ｐ２）の厚み（ｄ２）となる。よって、式１で算出する第二の干渉薄膜（Ｐ２）は、仮の厚み（ｄ２’）となる。
【００６２】
第二の干渉薄膜（Ｐ２）は、第一の干渉薄膜（Ｐ１）と同じ材料であることから、屈折率ｎは１．３３とする。また、前述した式２の算出結果をもとに、波長λを７５２ｎｍ、ｍを１とし計算すると、式３となる。なお、式３は、前述した式１に、屈折率１．３３、ｍ＝１を代入した式である。
【００６３】
（式３）
2016034698.tif 000005
【００６４】
式３から仮の厚み（ｄ２’）を算出したところ、６００ｎｍとなる。次に第二の干渉薄膜（Ｐ２）の仮の厚み（ｄ２’）が６００ｎｍとした場合、前述した第一の干渉薄膜（Ｐ１）が最小反射率となる波長のときに、第二の干渉薄膜（Ｐ２）が最大反射率となるかを算出した。なお、式４は、前述した式２に、屈折率１．３３、ｍ＝１、ｄ＝６００ｎｍを代入した式である。
【００６５】
（式４）
2016034698.tif 000006
【００６６】
式４から厚み６００ｎｍのときに、最大反射率となる波長を算出したところ、１１２０ｎｍとなった。よって、第一の干渉薄膜（Ｐ１）の厚み（ｄ１）を４００ｎｍとし、第二の干渉薄膜（Ｐ２）の厚み（ｄ２）を６００ｎｍとすることで、第一の干渉薄膜（Ｐ１）が、最大反射率を示す波長λ１５０４ｎｍのとき、第二の干渉薄膜（Ｐ２）は、最小反射率となる７５２ｎｍを示し、第一の干渉薄膜（Ｐ１）が、最小反射率を示す波長λ７５２ｎｍのとき、第二の干渉薄膜（Ｐ２）は、最大反射率となる１１２０ｎｍを示す。よって、第一の干渉薄膜（Ｐ１）と第二の干渉薄膜（Ｐ２）が赤外波長域で明暗（白黒）が反転した、ペア印刷物と同様に視認される。
【００６７】
先に説明したが、最大（又は最小）反射率となる波長は、干渉薄膜の厚み（ｄ）と屈折率（ｎ）の積から決定される。よって、上記式１から式４を用いて、第一の干渉薄膜（Ｐ１）の厚み（ｄ１）を１としたときに、第二の干渉薄膜（Ｐ２）の厚み（ｄ２）がどのくらいの厚みとなった場合に、第一の干渉薄膜（Ｐ１）と第二の干渉薄膜（Ｐ２）が赤外波長域で明暗（白黒）が反転した、ペア印刷物と同様に視認されるかを計算したところ、下記の式５の範囲内となった。
【００６８】
（式５）
ｄ１・ｎ：ｄ２・ｎ（又はｄ２・ｎ：ｄ１・ｎ）＝１：１．２〜２．５
式５に示すように、第一の干渉薄膜（Ｐ１）の厚み（ｄ１）と屈折率（ｎ）の積と、第    
【００６９】
二の干渉薄膜（Ｐ２）の厚み（ｄ２）と屈折率（ｎ）の積が、１：１．２〜２．５の範囲  
【００７０】
では、赤外波長域において、一方が最大反射率となるときに、他方が最小反射率となる。よって、同じ材料の干渉薄膜において、一方の干渉薄膜の厚みと屈折率の積を１とし、他方の干渉薄膜の厚みと屈折率の積を１．２〜２．５として二つの干渉薄膜を作成したのち、一方（又は他方）の干渉薄膜により第一の画像部（３）を形成し、他方（又は一方）の干渉薄膜により第二の画像部（３）を形成することで、赤外波長域で、明暗（白黒）が反転した、ペア印刷物と同様に視認することが、可能となる。
【００７１】
図１０は、厚み比１：２の干渉薄膜の干渉波長を示した図である。一例として、図１０では、同じ材料の干渉薄膜を用いて、第一の干渉薄膜（Ｐ１）の厚さ（ｄ１）を６００ｎｍとし、第二の干渉薄膜（Ｐ２）の厚さ（ｄ２）を３００ｎｍとした。図１０に示すように、干渉薄膜の厚みと屈折率の積の比が１：１．２〜２．５の範囲では、赤外波長域において、一方が最大反射率となるときに、他方が最小反射率となる。
【００７２】
図１１は、厚み比が１：１．２未満となる比較例を示す図であり、厚み比１：１．１の干渉薄膜の干渉波長を示した図である。一例として、図１１では、同じ材料の干渉薄膜を用いて、第一の干渉薄膜（Ｐ１）の厚さ（ｄ１）を５５０ｎｍとし、第二の干渉薄膜（Ｐ２）の厚さ（ｄ２）を５００ｎｍとした。図１１に示すように、干渉薄膜の厚みと屈折率の積の比が１：１．１以下の範囲では、二つの干渉光の反射率が近いため、赤外波長域で明暗が反転しない。よって、ペア印刷物と同様に視認することが、不可能である。
【００７３】
また、図１２は、厚み比が１：２．５を超える比率となる比較例を示す図であり、厚み比１：２．６の干渉薄膜の干渉波長を示した図である。一例として、図１２では、同じ材料の干渉薄膜を用いて、第一の干渉薄膜（Ｐ１）の厚さ（ｄ１）を１０００ｎｍとし、第二の干渉薄膜（Ｐ２）の厚さ（ｄ２）を３８５ｎｍとした。図１２に示すように、厚みと屈折率の積の比が１：２．５を超える範囲では、図１２（ａ）に示すように、第一の干渉薄膜（Ｐ１）の最大反射率と第二の干渉薄膜（Ｐ２）の最大反射率が近いため、赤外波長域で明暗が反転しない。よって、ペア印刷物と同様に視認することが、不可能である。
【００７４】
以上の理由から、同じ材料の干渉薄膜を用いて、ペア印刷物と同様に視認するためには、第一の干渉薄膜（Ｐ１）の厚さ（ｄ１）と第二の干渉薄膜（Ｐ２）の厚さ（ｄ２）の屈折率の比は、１：１．２〜２．５の範囲とする必要がある。
【００７５】
なお、基材（１）が、平滑性を有していない場合、前述した各干渉薄膜（Ｐ１、Ｐ２）は、干渉しないため、角度変化により色相が変化せず、意匠性が低下する。よって、基材（１）が平滑性を有していない場合においても、各干渉薄膜（Ｐ１、Ｐ２）に色相の変化を付与するために、基材（１）上に基盤層（Ｆ１、Ｆ２）を積層したのち、基盤層（Ｆ１、Ｆ２）の上に、各干渉薄膜（Ｐ１、Ｐ２）を形成するのが、好ましい。
【００７６】
図１３は、基材（１）上に基盤層（Ｆ１、Ｆ２）を有する干渉薄膜（Ｐ１、Ｐ２）を示す模式図である。基盤層（Ｐ１、Ｐ２）とは、各干渉薄膜（Ｐ１、Ｐ２）を付与する為の土台となる材料のことであり、ＰＥＴフィルム、アルミ、マイカ、ガラスフレーク等である。基盤層（Ｆ１、Ｆ２）の表面は、干渉薄膜（Ｐ１、Ｐ２）を付与するために、表面が平らな形状とする。前述のとおり、基材（１）表面が、凹凸を有している場合においても、干渉薄膜（Ｐ１、Ｐ２）が干渉を起こし、角度変化により色相の変化を奏するために、基盤層（Ｆ１、Ｆ２）を設ける。なお、基材（１）の表面が平らな形状である場合、基材（１）が基盤層（Ｆ１、Ｆ２）の役割を果たすことから、基盤層（Ｆ１、Ｆ２）はなくても良い。
【００７７】
次に、各要素（３ａ、４ａ）の形成方法について説明する。前述のとおり、第一の画像部（３）と第二の画像部（４）を形成する各要素（３ａ、４ａ）は、各干渉薄膜（Ｐ１、Ｐ２）を基材（１）上に層状に形成するか、又は、各干渉薄膜（Ｐ１、Ｐ２）を有するパール顔料を含有したインキを基材（１）上に印刷することで形成する方法の二通りがある。
【００７８】
各要素（３ａ、４ａ）を、各干渉薄膜（Ｐ１、Ｐ２）を基材（１）上に層状に付与して形成する場合、基材（１）又は基材（１）上に形成した基盤層（Ｆ１、Ｆ２）の上に、前述した各干渉薄膜（Ｐ１、Ｐ２）を形成する材料を、真空蒸着、析出処理又はスパッタリングにより付着させることで形成される。なお、干渉薄膜（Ｐ１、Ｐ２）の厚みは、真空蒸着、析出処理又はスパッタリングの各時間の増減により変化させることで、所望の厚みに形成する。
【００７９】
前述した、第一の画像部（３）及び第二の画像部（４）は、可視光源下において、形成する色に限定は無く、略等色でも異なっていても良いが、第一の画像部（３）及び第二の画像部（４）を、略等色で形成することで、前述した図２（ａ）に示す光沢模様（２）は、可視光源下では単色のインキで形成された、一つの画像として視認されるが、赤外波長域で、各画像部（３、４）を潜像として視認することが、可能となる。
【００８０】
第一の画像部（３）及び第二の画像部（４）を、可視光源下において略等色に形成する為には、各画像部（３、４）を形成する各要素（３ａ、３ｂ）を、各干渉薄膜（Ｐ１、Ｐ２）を有するパール顔料を含有したインキに、顔料を加えて略等色としたのち、基材（１）にインキを印刷することで形成する。なお、顔料の色及び量は、用いるパール顔料、各要素（３ａ、３ｂ）のインキ膜厚等により、可視光源下において、略等色として視認可能となるように、適宜調整する。各要素（３ａ、４ａ）を、各干渉薄膜（Ｐ１、Ｐ２）を有するパール顔料を含有したインキを基材（１）に印刷することで形成する場合、基盤層（Ｆ１、Ｆ２）と干渉薄膜（Ｐ１、Ｐ２）から成るパールインキを用いて形成する。
【００８１】
図１４は、パールインキにより形成した各要素（３ａ、４ａ）を示す模式図である。図１４（ａ１）に示す第一の要素（３ａ）と、図１４（ｂ１）に示す第二の要素（４ａ）は、それぞれパールインキにより形成されている。
【００８２】
図１４（ａ２）は、第一の要素（３ａ）を形成するパールインキに含まれる第一のパール顔料（Ｑ１）を示す模式図であり、図１４（ｂ２）は、第一の要素（３ａ）を形成するパールインキに含まれる第二のパール顔料（Ｑ２）を示す模式図である。第一のパール顔料（Ｑ１）と第二のパール顔料（Ｑ２）は、第一の基盤層（Ｆ１）及び第二の基盤層（Ｆ２）と、第一の干渉薄膜（Ｐ１）及び第二の干渉薄膜（Ｐ２）を形成する材料がそれぞれ同じである。例えば、第一の基盤層（Ｆ１）をマイカとし、第一の干渉薄膜（Ｐ１）を酸化鉄とした場合、第二の基盤層（Ｆ２）はマイカとし、第二の干渉薄膜（Ｐ２）は酸化鉄とする。
【００８３】
なお、基盤層（Ｆ１、Ｆ２）及び各干渉薄膜（Ｐ１、Ｐ２）を有するパール顔料を含有したインキを基材（１）上に印刷する構成についても、本発明においては、前述した図１３の構成と同様に、基材（１）上に基盤層（Ｆ１、Ｆ２）が積層されてなる構成の一つとして、説明する。
【００８４】
各パール顔料（Ｑ１、Ｑ２）が有する干渉薄膜（Ｐ１、Ｐ２）は、前述のとおり、同じ材料の干渉薄膜を用いて、ペア印刷物と同様に視認するために、第一の干渉薄膜（Ｐ１）の厚さ（ｄ１）と第二の干渉薄膜（Ｐ２）の厚さ（ｄ２）を、１：１．２〜２．５の範囲とする。各パール顔料（Ｑ１、Ｑ２）を用いた場合、各要素（３ａ、４ａ）は、スクリーン印刷、グラビア印刷等、パール印刷が可能な印刷方法により基材（１）上に形成する。
【００８５】
次に、図１５を用いて、以上の構成から成る形成体（Ｓ）の視認状態について説明する。図１５（ａ１）及び図１５（ａ２）は、一例として第一の画像部（３）を図７（ａ）に示す第一の干渉薄膜（Ｐ１）で形成し、第二の画像部（４）を図７（ｂ）に示す第二の干渉薄膜（Ｐ２）で形成した形成体（Ｓ）を、可視光源下の正反射光で観察した際の模式図及び平面図であり、図１５（ｂ１）及び図１５（ｂ２）は、図１５（ａ）の形成体（Ｓ）を可視光源下の拡散反射光で観察した際の模式図及び平面図である。
【００８６】
図１３において、第一の画像部（３）及び第二の画像部（４）を、同じ色の第一の干渉薄膜（Ｐ１）及び第二の干渉薄膜（Ｐ２）で形成した場合、図１５（ａ１）に示すように、可視光源下の正反射光において形成体（Ｓ）を観察した際、第一の画像部（３）と第二の画像部（４）は同じ色の干渉薄膜で形成していることから、肉眼では区別して視認することができない。よって、図１５（ａ２）に示すように、光沢模様（２）は、一様な濃度を有する画像として視認される。なお、各干渉薄膜（Ｐ１、Ｐ２）を透明のパールインキとした場合、肉眼では、光沢模様（２）は視認することが、不可能となる。
【００８７】
また、図１５（ｂ１）に示すように、形成体（Ｓ）を、可視光源下の拡散反射光で観察した場合には、前述のとおり第一の干渉薄膜（Ｐ１）及び第二の干渉薄膜（Ｐ２）は、干渉を起こし、「ＡＢＣ」という光沢模様（２）が光輝性を有する模様として視認される。
【００８８】
次に、形成体（Ｓ）を赤外波長域で観察した場合の視認状態について説明する。図１６（ａ１）に示すように、形成体（Ｓ）を、赤外波長域である７５０ｎｍで観察した場合には、前述のとおり第一の干渉薄膜（Ｐ１）は７５０ｎｍ付近で最小反射率となることから、黒く視認される。また、第二の干渉薄膜（Ｐ２）は、７５０ｎｍ付近で最大反射率が高いことから白く視認されることで、基材（１）と等色に視認され、文字「Ｂ」は視認することができない。よって、図１６（ａ２）に示すように、第一の画像部（３）である文字「ＡＣ」のみが視認可能となる。
【００８９】
また、図１６（ｂ１）に示すように、形成体（Ｓ）を、赤外波長域である１５００ｎｍで観察した場合には、前述のとおり第一の干渉薄膜（Ｐ１）は１５００ｎｍ付近で最大反射率となることから、白く視認されることで、基材（１）と等色に視認され、文字「ＡＣ」は視認することができない。また、第二の干渉薄膜（Ｐ２）は、１５００ｎｍ付近で最小反射率となることから黒く視認される。よって、図１６（ｂ２）に示すように、第二の画像部（４）である文字「Ｂ」のみが視認可能となる。
【００９０】
さらには、図１６において、可視光源下における各画像部（３、４）の隠蔽性を向上させるために、可視光源下において第一の画像部（３）の文字「ＡＣ」のうち、文字「Ａ」のみと、第二の画像部（４）である文字「Ｂ」を同じ色のパール有色インキで形成し、第一の画像部（３）の文字「Ｃ」のみを異なる色のパール有色インキで形成しても良い。
【００９１】
例えば、光沢模様（２）において、文字「Ａ」「Ｂ」をピンク色系のパールインキで形成し、文字「Ｃ」を緑色系のパールインキで形成した場合、可視光源下の正反射光において形成体（Ｓ）を肉眼で観察した際、光沢模様（２）のうち、文字「ＡＢ」がピンク色のパール色で視認され、文字「Ｃ」が緑色のパール色で視認される。
【００９２】
実際には、赤外波長域（７５０ｎｍ）で視認可能な画像は、第一の画像部（３）の文字「ＡＣ」であり、他の赤外波長域（１５００ｎｍ）において視認可能な画像は、第二の画像部（４）の文字「Ｂ」であるが、第一の画像部（３）の一部と第二の画像部（４）のインキの色を同色とし、第一の画像部（３）の一部である文字「Ｃ」のみを異なる色とすることで、観察者は文字「Ｃ」に秘匿情報が付与されていると感じる。
【００９３】
このように、第一の画像部（３）と第二の画像部（４）の一部を等色とすることで、異なる色がダミー情報として視認されるという効果を奏することが可能となる。
【００９４】
次に、光沢模様（２）の他の構成について説明する。
【００９５】
図１７は、光沢模様（２）の他の構成を説明する平面図である。前述した光沢模様（２）は、図２に示したように、第一の画像部（３）と第二の画像部（４）は、領域（Ｚ）内において第一の画像部（３）と隣接しない異なる位置に配置されていたが、図１７では、第一の画像部（３’）の周囲に第二の画像部（４’）を配置する。
【００９６】
第一の画像部（３’）と第二の画像部（４’）は、等色の干渉薄膜で形成され、かつ、前述の構成と同様に、干渉薄膜の厚みが異なる。第一の画像部（３’）の周囲に第二の画像部（４’）を配置した場合、可視光下の正反射領域では、等色の干渉薄膜ら形成されるため、肉眼で識別することができず、第一の画像部（３’）と第二の画像部（４’）は等色で視認される。よって、一様な色のベタのパール印刷領域として光沢模様（２’）が視認される。
【００９７】
媒体（Ｓ’）を中赤外波長域及び遠赤外波長域で観察した場合には、第一の画像部（３’）と第二の画像部（４’）が、干渉薄膜の膜厚差に起因し、明暗の差が生じて視認される。よって、光沢模様（２’）内に、第一の画像部（３’）である「ＪＰ」の有意味情報が、光沢画像として視認可能となる。
【００９８】
第一の画像部（３）の周囲に第二の画像部（４）を配置する際には、各画像部（３’、４’）を形成する第１の要素（３ａ）及び第２の要素（４ａ）を複数配列する際のピッチ差に起因し、第一の画像部（３）の輪郭が強調されてしまう。よって、形成する各要素（３ａ、４ａ）は同じピッチとすることが、好ましい。
【００９９】
なお、第一の画像部（３’）と第二の画像部（４’）の配置については、図１７において示した配置に限らず、少なくとも一部が隣接することで可視光源下では、光沢模様（２’）と第二の画像部（４’）を、等色の干渉薄膜で形成された領域として肉眼で視認でき、かつ、第一の画像部（３’）の形状が識別できない配置であれば、適宜設定することが可能である。
【０１００】
図１８は、第一の画像部（３’）と第二の画像部（４’）の配置の一例を示す平面図である。図１８（ａ）に示すように、第一の画像部（３’）の一部と隣接するように、第二の画像部（４’）を配置してもよい。また、図１８（ｂ）に示すように、第一の画像部（３’）は一つに限らず、複数配置しても良い。さらには、図１８（ｃ）に示すように、第二の画像部（４’）の周囲に第一の画像部（３’）を配置する、図１５とは逆の配置としても良い。
【０１０１】
図１８は、図１７と同様に、第一の画像部（３’）の周囲に第二の画像部（４’）を配置した光沢模様（２’）であり、光沢模様（２’）は、万線状の画線である模様要素（３ａ’）から成る。なお、第一の画像部（３’）及び第二の画像部（４’）は、万線状の画線から第一の模様要素（３ａ’）及び第一の模様要素（４ａ’）により、それぞれ構成することが可能である。
【０１０２】
次に、図１７の構成から成る媒体（Ｓ’）の視認状態について説明する。図１９は、一例として第一の画像部（３’）を、図１４（ａ２）に示した第一のパール顔料（Ｑ１）を含有したインキで形成し、第二の画像部（４’）を、図１４（ｂ２）に示した第二のパール顔料（Ｑ２）を含有したインキで形成した媒体（Ｓ’）を、赤外波長域である７５０ｎｍで観察した際の模式図及び平面図であり、図１９（ｂ１）及び図１９（ｂ２）は、図１８（ａ）の媒体（Ｓ’）を、他の赤外波長域である１５００ｎｍで観察した際の模式図及び平面図である。
【０１０３】
図１９（ａ１）に示すように、形成体（Ｓ）を、７５０ｎｍで観察した場合には、前述のとおり第一の干渉薄膜（Ｐ１）は赤外反射率が低いことから、黒く視認される。また、第二の干渉薄膜（Ｐ２）は、赤外反射率が高いことから白く視認されることで、基材（１）と等色に視認され、第二の画像部（４’）は視認することができない。よって、図１９（ａ２）に示すように、第一の画像部（３’）である文字「ＪＰ」が視認可能となる。
【０１０４】
また、図１９（ｂ１）に示すように、形成体（Ｓ）を、他の赤外波長域である１５００ｎｍで観察した場合には、前述のとおり第一の干渉薄膜（Ｐ１）は赤外反射率が高いことから、白く視認されることで、基材（１）と等色に視認され、文字「ＪＰ」は視認することができない。また、第二の干渉薄膜（Ｐ２）は、赤外反射率が低いことから黒く視認される。よって、図１９（ｂ２）に示すように、第一の画像部（３’）とその周囲に配置した第二の画像部（４’）に濃度差が生じ、第一の画像部（３’）である文字「ＪＰ」が視認可能となる。
【０１０５】
次に、光沢模様（２）の他の構成について説明する。
【０１０６】
図２０は、光沢模様（２’）の他の構成を説明する平面図である。図２０（ａ）に示す光沢模様（２’’）は、基材（１）表面に、パールインキから成る盛り上がった画線が複数配置されることで形成されている。光沢模様（２’’）は、図２０（ｂ）及び図２０（ｃ）に示すように、配列方向の異なる画線から成る、模様部（２ａ）と背景部（２ｂ）から構成される。光沢模様（２’’）は、観察角度を変化させて視認した場合、模様部（２ａ）と背景部（２ｂ）からの反射光量が異なることで、模様部（２ａ）とその周囲である背景部（２ｂ）がポジ画像からネガ画像に変化して出現する。なお、図２０の光沢模様（２’’）の詳細については、特許第３７１８７１２号公報に記載されていることから説明を省略する。
【０１０７】
図２０（ａ）の光沢模様（２’’）において、図２０（ｄ）に示す、第一の画像部（３’’）と第二の画像部（４’’）を、等色のパールインキであり、かつ、前述の構成と同様に、各干渉薄膜の厚みを異ならせて形成した場合、前述した赤外ペア画像の効果に加え、観察角度の変化という簡易な認証方法により、画像が出現する効果を付与することが可能となる。
【実施例１】
【０１０８】
以下、実施例１を用いて本発明を更に具体的に説明するが、本発明を限定するものではない。実施例１として図２に示した光沢模様（２）が形成された形成体（Ｓ）を作製した。なお、光沢模様（２）における第一の画像部（３）及び第二の画像部（４）は、それぞれ万線状の画線である第一の要素（３ａ）及び第二の要素（４ａ）で形成した。
【０１０９】
第一の画像部（３）を構成する第一の要素（３ａ）と、第二の画像部（４）を構成する第二の要素（４ａ）は、いずれも画線幅３１０μｍ、ピッチ１ｍｍで配置した。
【０１１０】
【表１】
2016034698.tif 000007
【０１１１】
第一の画像部（３）及び第二の画像部（４）は、いずれも上記表１の配合で作成したインキを用いて形成した。
【０１１２】
なお、第一の画像部（３）を形成する第一のパール顔料（Ｑ１）は、メルク社製「Ｉｒｉｏｄｉｎ３２５」とし、第一の干渉薄膜（Ｐ１）の厚さは、４００ｎｍとした。また、第二の画像部（４）を形成する第二のパール顔料（Ｑ２）は、メルク社製「Ｉｒｉｏｄｉｎ３２６」とし、第二の干渉薄膜（Ｐ２）の厚さは、６００ｎｍとした。第一のまた、スクリーン用メジュームには、帝国インキ製造株式会社製「ＵＶ  ＴＵＢ−０００」を用いて、消泡剤には、東レ・ダウコーニング株式会社製「ＳＣ５５４０」を用いた。
【０１１３】
第一の画像部（３）及び第二の画像部（４）は、基材（１）に、紀州製紙製「上質紙  しらおい」を用いて、スクリーン印刷機により印刷することで形成した。
【０１１４】
実施例１で作製した形成体（Ｓ）を、可視光源下で観察したところ、光沢模様（２）は１色のパールインキで構成された印刷模様として視認できた。
【０１１５】
次に、形成体（Ｓ）を、赤外線カメラを用いて７５０ｎｍで観察したところ、第一の画像部（３）は黒く視認でき、第二の画像部（４）は白く、基材（１）と同じ色で視認できた。よって、光沢模様（２）のうち、第一の画像部（３）である文字「ＡＣ」が視認できた。
【０１１６】
次に、形成体（Ｓ）を、赤外線カメラを用いて１５００ｎｍで観察したところ、第一の画像部（３）は白く、基材（１）と同じ色で視認でき、第二の画像部（４）は黒く視認できた。よって、光沢模様（２）のうち、第二の画像部（４）である文字「Ｂ」が視認できた。
【０１１７】
以上、本発明に係る実施例に基づいて実施の形態を説明したが、上記実施例に限定されることなく特許請求の範囲記載の技術思想の範囲内で、更にいろいろな実施例があることは言うまでもない。
【符号の説明】
【０１１８】
１                        基材
２、２’、２’’          光沢模様
２ａ                      模様部
２ｂ                      背景部
３、３’、３’’          第一の画像部
３ａ                      第一の要素
４、４’、４’’          第二の画像部
４ａ                      第二の要素
Ｐ１                      第一の干渉薄膜
Ｐ２                      第二の干渉薄膜
Ｆ１、Ｆ２            基盤層
Ｓ、Ｓ’、Ｓ’’          光沢模様形成体
Ｚ                    領域
【図１】
2016034698.tif 000008
【図２】
2016034698.tif 000009
【図３】
2016034698.tif 000010
【図４】
2016034698.tif 000011
【図５】
2016034698.tif 000012
【図６】
2016034698.tif 000013
【図７】
2016034698.tif 000014
【図８】
2016034698.tif 000015
【図９】
2016034698.tif 000016
【図１０】
2016034698.tif 000017
【図１１】
2016034698.tif 000018
【図１２】
2016034698.tif 000019
【図１３】
2016034698.tif 000020
【図１４】
2016034698.tif 000021
【図１５】
2016034698.tif 000022
【図１６】
2016034698.tif 000023
【図１７】
2016034698.tif 000024
【図１８】
2016034698.tif 000025
【図１９】
2016034698.tif 000026
【図２０】
2016034698.tif 000027